(57)【特許請求の範囲】
【請求項１】
エラストマーと、アシル化ラノリン、アルコキシル化ラノリン又はラノリンオイルから選択される成分とを含む汚損耐性組成物であって、前記エラストマーがオルガノシロキサンポリマーの１つ又は混合物である、汚損耐性組成物。
【請求項２】
前記アシル化ラノリンがＣ１〜Ｃ１２アシル化ラノリンである、請求項１に記載の汚損耐性組成物。
【請求項３】
前記アシル化ラノリンがアセチル化ラノリンである、請求項１に記載の汚損耐性組成物。
【請求項４】
前記エラストマーに対する前記成分の重量比が１％〜３０％である、請求項１から３のいずれか一項に記載の汚損耐性組成物。
【請求項５】
前記エラストマーが、一般構造−［ＳｉＲ１Ｒ２−Ｏ］−の繰り返し単位（但し、式中、Ｒ１及びＲ２は独立して、水素、アルキル、アリール、アラルキル及びビニル基から選択される）を含むポリマーである、請求項１から４のいずれか一項に記載の汚損耐性組成物。
【請求項６】
Ｒ１及びＲ２が独立して、メチル及びフェニルから選択され、好ましくは、Ｒ１及びＲ２がメチルである、請求項５に記載の汚損耐性組成物。
【請求項７】
請求項１から６のいずれか一項に記載される汚損耐性組成物を基体に適用し、その後、前記基体を水域環境に置くことによって基体の汚損を水域環境において阻止するための方法。
【請求項８】
基体表面の汚損を水域環境において阻止するための、請求項１から６のいずれか一項に規定されるような汚損耐性組成物の使用。
【請求項９】
請求項１から６のいずれかに規定されるような汚損耐性組成物により被覆される基体。
【発明の詳細な説明】
【技術分野】
【０００１】
本発明は、汚損（fouling）耐性組成物、水域環境における該汚損耐性組成物の使用、汚損を水域環境において阻止するための方法、及び、該汚損耐性組成物により被覆される基体に関する。
【背景技術】
【０００２】
水に浸かる人工構造物、例えば、船の船体、ブイ、掘削プラットフォーム、乾ドック設備、石油生産リグ、養殖設備、並びに、網製品及びパイプなどは、水生生物（例えば、緑藻及び褐藻、フジツボ類並びにイガイ類など）による汚損を受けやすい。そのような構造物は一般に金属製であるが、他の構造材（例えば、コンクリートなど）もまた含む場合がある。この汚損は水中移動時の摩擦抵抗を増大させ、その結果が、低下した速度及び増大した燃料コストであるので、船の船体に関して面倒なものである。汚損は、静的構造物に関して、例えば、掘削プラットフォーム及び石油・ガス生産精製貯蔵リグの脚部などに関して面倒なものである。これは第１には、波及び流れに対する厚い汚損層の抵抗が、予測できない潜在的に危険な応力を構造体において生じさせ得るからであり、第２には、汚損は、構造体を欠陥（例えば、応力亀裂及び腐食など）について検査することを困難にするからである。汚損は、パイプにおいて、例えば、冷却水の取水口及び排出口などにおいて面倒なものである。これは、有効断面積が汚損によって減少し、その結果、流速が低下するからである。
【０００３】
汚損を阻止する商業的に最も成功した方法は、水性生物に対して毒性である物質（例えば、塩化トリブチルスズ又は酸化第一銅など）を含有する汚損防止被覆の使用を伴っている。しかしながら、そのような被覆は、そのような毒素が水域環境に放出されるならば、有し得る損傷影響のために、増大する不賛成とともに注視され続けている。従って、著しい毒性の物質を放出しない非汚損性被覆が求められている。
【０００４】
シリコーンゴム被覆が水生生物による汚損に耐えることが、例えば、英国特許第１，３０７，００１号及び米国特許第３，７０２，７７８号に開示されているように、長年にわたって公知である。そのような被覆は、生物が容易に付着することができない表面を示すと考えられており、従って、そのような被覆は、汚損防止被覆ではなく、汚損遊離被覆又は汚損耐性被覆と呼ぶことができる。シリコーンゴム及びシリコーン化合物は一般に、非常に低い毒性を有する。船の船体に適用されたときのこの汚損防止システムの欠点は、海洋生物の蓄積が軽減されるにもかかわらず、比較的大きい船速が、すべての汚損種を除くために必要であるということである。従って、一部の場合には、そのようなポリマーにより処理されている船体からの効果的な遊離のためには、少なくとも１４ノットの速度で航行することが必要であることが示されている。この理由から、シリコーンゴムは限定的な商業的成功を得ており、これらの環境的に優しい被覆の汚損防止特性及び汚損遊離特性の改善が求められている。
【０００５】
国際公開第０２／０７４８７０号は、低い表面エネルギー及び好適なゴム状弾性を有する代替的な汚損耐性組成物を記載する。この汚損防止組成物は、硬化ポリマー又は架橋ポリマー（但し、このポリマーはペルフルオロポリエーテル成分を含まない）と、フッ素化されたアルキル含有又はアルコキシ含有のポリマー又はオリゴマーとを含む。この汚損耐性組成物は、汚損生物の定着及びそれらの接着強さにおける低下のために、他の公知の汚損耐性組成物よりも優れていることが見出された。
【先行技術文献】
【特許文献】
【０００６】
【特許文献１】英国特許第１，３０７，００１号明細書
【特許文献２】米国特許第３，７０２，７７８号明細書
【特許文献３】国際公開第０２／０７４８７０号
【発明の概要】
【課題を解決するための手段】
【０００７】
今回、エラストマーと、ステロール及び／又はステロール誘導体を含む成分とを含む汚損耐性組成物であって、該成分が、アシル化ラノリン、アルコキシル化ラノリン、ラノリンオイル、或いは、少なくとも２０重量％の１つ若しくはそれ以上のステロール、少なくとも２０重量％の１つ若しくはそれ以上のＣ１〜Ｃ１２ステロールエステル、又は、少なくとも２０重量％のアルコキシル化ステロールを含む組成物（但し、重量％は該成分の総重量に対する該ステロール又はステロール誘導体の百分率である）から選択される汚損耐性組成物は、優れた汚損耐性特性を有することが見出されている。
【０００８】
本発明の組成物は、国際公開第０２／０７４８７０号における組成物よりも優れている汚損耐性特性を有することが見出されている。
【０００９】
汚損耐性特性を、汚損生物の定着量及びそれらの接着強さを測定することによって比較することができる。
【００１０】
非修飾ラノリンは、１つ又はそれ以上のステロール及びステロール誘導体を含む天然産物の一例であるが、本発明の汚損耐性組成物の成分ではない。これは、非修飾ラノリンはアシル化されておらず、また、アルコキシル化されておらず、又は、オイルでなく、かつ、非修飾ラノリンは、非修飾ラノリンの総重量に基づいて２０重量％を超えるステロール、２０重量％を超えるステロールＣ１〜Ｃ１２ステロールエステル、又は、２０重量％を超えるステロールアルコキシル化ステロールを含んでいないからである。市販のラノリンは典型的には、９７重量％前後の長鎖脂肪酸エステルを含む。これらのエステルの大部分（９０％超）が、１２個の炭素よりも長い脂肪族テールを有する。ラノリンにおけるステロール含有量は、最大でも５重量％前後で非修飾ラノリンに存在することが見出されている。非修飾ラノリンは、一層より少ないアルコキシル化ステロールを含有する。
【００１１】
本発明者らは、アシル化、アルコキシル化によって修飾されたラノリン、又は、ラノリンオイル（これはときには「液状ラノリン」と呼ばれる）をエラストマーとの組合せで含む汚損耐性組成物が、非修飾ラノリンが同じ組成物において使用される場合と比較して、優れた汚損耐性特性を有することを見出している。
【００１２】
優れた汚損耐性特性はまた、汚損耐性組成物が、エラストマーと、少なくとも２０重量％のステロール、そのアシル化誘導体又はアルコキシル化誘導体を含む成分（但し、重量％は該成分の総重量に対するステロール又はステロール誘導体の百分率である）とを含むときにも見出される。従って、そのようなステロール又はステロール誘導体を修飾ラノリンから導くことは必要ないが、そのようなステロール又はステロール誘導体は、この量のステロール、そのアシル化誘導体又はアルコキシル化誘導体を含む他の供給源に由来することができる。
【００１３】
国際公開第２００４／０５８８５５２号、韓国特許第２００９０６８４８５号、米国特許第１９６０２５２号及び米国特許出願公開第２００９／０１９７００３号は、様々な汚損防止組成物を開示しており、また、ラノリン（非修飾）が多数の代替添加物の１つとして汚損防止組成物において使用され得ることを述べている。これらの文書はどれも、汚損防止組成物において使用する前にラノリンを修飾することは言うまでもなく、ラノリンを添加物のこれらの長いリストから選択することを読み手に教示しておらず、また、動機づけていない。
【００１４】
特開２００５２６３９７５号は、ラノリン又はラノリン誘導体を含む防汚塗料組成物を開示する。特開２００５２６３９７５号は、防汚塗料を調製するために使用されなければならない樹脂の長いリストを開示しているが、特定のラノリン誘導体が、汚損耐性被覆組成物を調製するためにエラストマーと組み合わされるときの汚損耐性に対する相乗効果を教示していない。実際、特開２００５２６３９７５号は、より硬い非エラストマーポリマー、すなわち、アクリラート樹脂を含む汚損防止被覆組成物を調製することを読み手に仕向けている。さらに、特開２００５２６３９７５号は、アクリラート樹脂がポリブテンと組み合わされなければならないことを教示する。このポリブテンは、塗膜の可塑性を高めるために添加される。
【００１５】
驚くべきことに、本発明者らは、「より柔軟な」エラストマーと、特定のラノリン誘導体とを含む本発明の汚損耐性組成物の被覆が、特開２００５２６３９７５号において示唆及び例示される意図的に設計されたより硬い非エラストマー被覆と比較して、広範囲の様々な汚損（スライム汚損、海草汚損、軟質汚損及び硬質汚損）に対する優れた汚損耐性特性を有することを見出している。
【００１６】
特開２０１００９０２６号は、ラノリン又はラノリン誘導体を含む殺生物剤非含有防汚塗料組成物を開示する。特開２０１００９０２６号は、防汚塗料が熱可塑性樹脂を含まなければならないこと、及び、この熱可塑性樹脂が、塗料の硬度を強化するために要求されることを教示する。非常に多数の熱可塑性樹脂が開示されており、実施例の被覆組成物は熱可塑性石油樹脂を含む。従って、特開２００５２６３９７５号と同様に、特開２０１００９０２６号もまた、本発明の組成物によって要求されるような「より柔軟な」エラストマー樹脂の代わりに、「硬い」樹脂の使用を教示する。驚くべきことに、本発明の汚損耐性組成物は、特開２０１００９０２６号において示唆及び例示される意図的に設計されたより硬い被覆と比較して、広範囲の様々な汚損（スライム汚損、海草汚損、軟質汚損及び硬質汚損）に対する優れた汚損耐性特性を有する被覆をもたらすことが見出されている。
【００１７】
本明細書中に開示される新しい汚損耐性組成物の１つの利点が、ラノリン／ステロール及びステロール誘導体が生分解性であるので、汚損耐性組成物におけるこれらの使用は、海洋環境及び水域環境に対する環境影響が（あったとしても）ほんの少しであることが予想されると思われることである。
【００１８】
驚くべきことに、本発明の汚損遊離被覆組成物は、汚損の効果的な遊離を低速度において、例えば、０ノット〜１２ノットの間において有することが示されている。
【００１９】
本発明の１つの態様が、エラストマーと、ステロール及び／又はステロール誘導体を含む成分とを含む汚損耐性組成物であって、該成分が、アシル化ラノリン、アルコキシル化ラノリン、ラノリンオイル、或いは、少なくとも２０重量％の１つ若しくはそれ以上のステロール、少なくとも２０重量％の１つ若しくはそれ以上のＣ１〜Ｃ１２ステロールエステル、又は、少なくとも２０重量％のアルコキシル化ステロールを含む組成物（但し、重量％は該成分の総重量に対する該ステロール又はステロール誘導体の百分率である）から選択される汚損耐性組成物に関する。
【００２０】
ステロール及びステロールエステルはトリテルペノイドであり、トリテルペン分子に由来する有機分子の１つの種類である。ステロール及びステロール誘導体は、図１に示されるような骨格炭素構造を有することが当分野では公知である。
【００２１】
図１に示されるステロール炭素骨格は完全に飽和している場合があり、又は、エチレン性不飽和二重結合を含有する場合がある。例えば、コレステロールはエチレン性不飽和二重結合を５位炭素と６位炭素との間に有する。ステロール骨格はまた、いくつかのキラル炭素を含有する；従って、ステロールの種々の異性形態が存在する。
【００２２】
ステロール及びステロール誘導体は自然界の供給源（例えば、動物及び植物）に由来する場合がある。ステロールの例には、コレステロール、ラノステロール、アグノステロール、７−デヒドロコレステロール、コレカルシフェロール、デスモステロール、ラトステロール、コレスタノール、コプラスタノール、カンペステロール、スチグマステロール、シトステロール、アベナステロール、スチグマステノール、ブラシカステロール、４−デスメチルステロール類（すなわち、これは置換基を炭素−４に有しない）、４α−モノメチルステロール類及び４，４−ジメチルステロール類、フィトスタノール類（完全飽和型）、エルゴステロール、アミリン並びにシクロアルテノールが含まれる。
【００２３】
ステロール及びステロール誘導体を含む種子油の例には、マツヨイグサ油、アボカド油、ナタネ油、カノーラ油、トウモロコシ油、ピーナッツ油、ヒマワリ油、ルリジサ油、オリーブ油、ゴマ油、ココナッツ油、綿実油、ベニバナ油、パーム油、クルミ油、ペカン油、アーモンド油及びダイズ油が含まれる。従って、汚損耐性組成物において使用される成分は種子油に由来する場合があり、例えば、上記の種子油に由来する場合がある。しかしながら、種子油が必要量のステロール、ステロールエステル又はアルコキシル化ステロールを含むためには、種子油を、組成物において（ステロールの量を増大させるために）加水分解によって、又は、（ステロールエステルの量を増大させるために）アシル化によって、又は、（アルコキシル化ステロールの量を増大させるために）アルコキシル化によって改変することが必要である場合がある。従って、上記成分は、加水分解、アシル化又はアルコキシル化が行われた種子油を含む場合がある。
【発明を実施するための形態】
【００２４】
本発明の１つの実施形態において、上記成分は、図１によって表されるステロール及び／又はステロール誘導体を含み、但し、図１において、Ｙは、−ＯＨ（ステロール）、−Ｏ−（ＣＯ）Ｒ３（ステロールエステル）、又は、−Ｏ−Ｒ４−（ＯＲ５）ｘＯＲ６（アルコキシル化ステロール）から選択され、式中、
Ｒ３は、１個〜１２個の間の炭素原子を含む分岐アルキル又は直鎖アルキルであり、かつ
Ｒ４及びＲ５は独立して、Ｃ２〜６アルキレンであり、
Ｒ６は、水素、或いは、Ｃ１〜４の第一級アルキル基又は第二級アルキル基であり、
Ｘは、１から１００にまで及ぶ整数である。
【００２５】
ＹがＲ３（ＣＯ）Ｏ−であり、かつ、Ｒ３が、１個〜１２個の間の炭素原子を含むアルキル成分であるとき、ステロールエステルは、ここでは、Ｃ１〜Ｃ１２−アシル化ステロールエステルとして公知である。
【００２６】
好ましくは、Ｒ３は直鎖アルキル成分である。好ましくは、Ｒ３は、１個〜５個の間の炭素原子を含むアルキル基であり（この場合、本明細書中では「Ｃ１〜Ｃ５アシル化ステロールエステル」として示される）、又は、１個〜３個の間の炭素原子を含むアルキル基である（この場合、本明細書中では「Ｃ１〜Ｃ３アシル化ステロールエステル」として示される）。最も好ましくは、Ｒ３は１個の炭素原子を含み、ＣＨ３−基である。Ｒ３がＣＨ３−基であるならば、このステロールエステルは本明細書中ではアセチル化ステロールエステルとして示される。
【００２７】
好ましくは、Ｒ４及びＲ５はエチレンである。
【００２８】
好ましくは、Ｒ６は水素又はメチルである。
【００２９】
好ましくは、Ｘは、１から８０にまで及ぶ整数であり、より好ましくは、１から５０にまで及ぶ整数であり、一層より好ましくは、１から３０にまで及ぶ整数であり、最も好ましくは、１から１５にまで及ぶ整数である。
【００３０】
上記成分は１つ又はそれ以上のステロールを含む場合がある。１つ又はそれ以上のステロールを含む上記成分は、少なくとも３０重量パーセント、少なくとも４０重量パーセント、少なくとも５０重量パーセント、少なくとも６０重量パーセント、少なくとも７０重量パーセント、少なくとも８０重量パーセント、又は、少なくとも９０重量パーセントの該１つ又はそれ以上のステロールを含む場合があり、但し、この場合、重量％は該成分の総重量に対する該ステロールの百分率である。
【００３１】
上記成分は１つ又はそれ以上のステロールエステルを含む場合がある。１つ又はそれ以上のステロールエステルを含む上記成分は、少なくとも３０重量パーセント、少なくとも４０重量パーセント、少なくとも５０重量パーセント、少なくとも６０重量パーセント、少なくとも７０重量パーセント、少なくとも８０重量パーセント、又は、少なくとも９０重量パーセントの該１つ又はそれ以上のステロールエステルを含む場合があり、但し、この場合、重量％は該成分の総重量に対する該ステロールエステルの百分率である。
【００３２】
汚損耐性組成物の上記成分における１つ又はそれ以上のＣ１〜Ｃ１２ステロールエステルは、１つ又はそれ以上のＣ１〜Ｃ５アシル化ステロールエステルである場合があり、一層より好ましくは、１つ又はそれ以上のＣ１〜Ｃ３アシル化ステロールエステルである場合があり、最も好ましくは、アセチル化ステロールエステルである場合がある。
【００３３】
上記成分はアシル化ラノリンである場合がある。いくつかの実施形態において、アシル化ラノリンはＣ１〜Ｃ１２アシル化ラノリンである場合があり、例えば、Ｃ１〜Ｃ５アシル化ラノリンである場合があり、最も好ましくはアセチル化ラノリンである場合がある。アセチル化ラノリンは、（例えば、分別結晶化によって）オイルの形態であるようにさらに改変される場合がある。
【００３４】
ステロール及び／又はステロール誘導体（例えば、ラノリンなど）を含む組成物は、汚損耐性組成物において使用するための成分を調製するためにアシル化される場合がある。このような組成物は、組成物をアシル化剤（酸又は酸塩化物／酸無水物）と混合することによって（１段階反応で）直接にアシル化される場合があり、又は、最初に加水分解される場合があり、その後、形成されたそれに続くアルコールをその後、アシル化剤によりアシル化することができる（２段階反応）。両方の反応において、組成物に存在するフリーのヒドロキシル基（例えば、ステロール上のヒドロキシル基）が部分的又は完全にアシルエステル基に変換されることになる。加えて、存在するエステル基（例えば、ラノリンに多量に存在する長鎖脂肪酸のステロールエステル）が部分的又は完全にアシル化剤の同じアシル基に変換されることになる。例えば、ラノリンがアセチルクロリド又はアセチルアンヒドリドによりアセチル化されるならば、フリーのステロールと、長鎖脂肪酸ステロールエステルの大部分との両方が、アセチル化ステロールエステルになる。
【００３５】
アシルエステルのアルキル鎖の長さは、使用されたアシル化剤に依存することが当業者には明らかである。例えば、５個の炭素を含むアシル基を有するアシル化剤（「Ｃ５アシル化剤」）を、Ｃ５アシル化ステロールエステルを調製するために使用することができる。
【００３６】
アセチル化ラノリンが商業的供給源から得られる場合がある：例えば、アセチル化ラノリン標準物（ＮＫ  Ｃｈｅｍｉｃａｌｓ）、Ａｃｙｌａｎ（Ｃｒｏｄａ）、Ｍｏｄｕｌａｎ（Ｌｕｂｒｉｚｏｌ）、ＹＯＦＣＯ  ＡＣ−２５（Ｎｉｐｏｎ  Ｆｉｎｅ  Ｃｈｅｍｉｃａｌ  Ｃｏ．）、ＲｏｌａｎＡＣＥ（Ｒｏｌｅｘ  Ｌａｎｏｌｉｎ  Ｐｒｏｄｕｃｔｓ  Ｌｉｍｉｔｅｄ）、及び、アセチル化ラノリン（Ｗｕｊｉａｎｇ  Ｘｉｎｙｉ  Ｃｈｅｍｉｃａｌ  Ｃｏ．）。
【００３７】
上記成分はアルコキシル化ステロールを含む場合がある。アルコキシル化ステロールを含む上記成分は、少なくとも３０重量パーセント、少なくとも４０重量パーセント、少なくとも５０重量パーセント、少なくとも６０重量パーセント、少なくとも７０重量パーセント、少なくとも８０重量パーセント、又は、少なくとも９０重量パーセントの該１つ又はそれ以上のアルコキシル化ステロールを含む場合があり、但し、この場合、重量％は該成分の総重量に対する該ステロールの百分率である。
【００３８】
アルコキシル化ステロールはエトキシル化ステロールである場合がある。１つの実施形態において、エトキシル化ステロールは、Ｙが−Ｏ−Ｒ４−（ＯＲ５）ｘＯＲ６であり、かつ、Ｒ４及びＲ５がともにエチレンである図１における構造を有する。好ましくは、Ｒ６は、水素、或いは、Ｃ１〜４の第一級アルキル基又は第二級アルキル基（例えば、メチルなど）である。
【００３９】
上記成分はアルコキシル化ラノリンである場合がある。好ましくは、ポリアルキレンオキシド鎖におけるアルキレンオキシドユニットの数が１〜１００の間で変化し、例えば、１〜８０の間で、より好ましくは１〜５０の間で、より好ましくは１〜３０の間で、最も好ましくは１〜１５の間で変化する。アルコキシル化ラノリンは、ポリエチレンオキシド鎖を含むエトキシル化ラノリンである場合がある。エトキシル化ラノリンは、８００ダルトン〜４５００ダルトンの間の分子量（ＭＷ）を有する場合がある。
【００４０】
エトキシル化ラノリンは必要に応じて、水性媒体又は有機媒体（例えば、キシレン、トリメチルベンゼン、ブタノール、メチルイソブチルケトン及びメチルイソペンチルケトンなど）に溶解される場合がある。
【００４１】
エトキシル化ラノリンが商業的供給源から得られる場合があり、例えば、ＮＫ  Ｃｈｅｍｉｃａｌｓから得られる場合がある（ＰＥＧ−３０ラノリン）。
【００４２】
上記成分はラノリンオイル（「液状ラノリン」）である場合がある。ラノリンオイルを分別結晶化によって調製することができる。ラノリンが分別結晶化によって改変されるとき、より低分子量の成分が液体形態で集められる。より高分子量の成分は固体を形成する；これは総称して、ラノリンワックスとして公知である。液状分画物の平均分子量は、分別結晶化プロセスにおいて用いられる溶媒に依存している。例えば、イソプロパノールが抽出のために使用されるとき、平均分子量はおよそ３６０である。
【００４３】
液状（液体）によって、本発明者らは、ＡＳＴＭ（１９９６）Ｄ４３５９−９０：物質が液体又は固体であるかどうかを決定するための標準的試験法と一致して定義される液状物質を意味し、但し、この場合、試験が、ＡＳＴＭ試験法において規定されるような３８℃ではなく、１５℃で行われる。１つ又はそれ以上のステロール及び／又はそのエステルを含む成分が    であるかどうかを調べるために、試験を受けている該成分は密閉缶において１５℃で保たれる。蓋が除かれ、缶を逆さにすることができる。缶からの該物質の流れが、該物質が固体又は液体であるかどうかを決定するために観察される。３分以内に合計で５０ｍｍ又はそれ以下にわたって流れる物質が固体と見なされる。そうでない場合には液体と見なされる。
【００４４】
ラノリンオイルが商業的供給源から得られる場合がある：例えば、Ｆｌｕｉｌａｎ（Ｃｒｏｄａ）、ＥＷＡＬＡＮ  ＦＬ−５０（Ｈ．Ｅｒｈａｒｄ  Ｗａｇｎｅｒ  ＧｍｂＨ）、Ｌａｎｏｇｅｎｅ（Ｌｕｂｒｉｚｏｌ）、ＹＯＦＣＯ液状ラノリン（Ｎｉｐｏｎ  Ｆｉｎｅ  Ｃｈｅｍｉｃａｌ  Ｃｏ．）、液状ラノリン標準物（ＮＫ  Ｃｈｅｍｉｃａｌｓ）、及び、ＲｏｌａｎＯＩＬ（Ｒｏｌｅｘ  Ｌａｎｏｌｉｎ  Ｐｒｏｄｕｃｔｓ  Ｌｉｍｉｔｅｄ）。
【００４５】
上記成分は下記の１つ又はそれ以上を含む場合がある：コレステロール、ラノステロール、アグノステロール及びジヒドロラネステロール（dihydrolanesterol）、シクロアルテノール、カンポステロール（camposterol）、シグマステロール（sigmasterol）、シトステロール、アミリン、及び／或いは、それらのエステル又はアルコキシル化誘導体。好ましくは、上記成分は、コレステロール又はラノステロール、及び／或いは、それらのエステル又はアルコキシル化誘導体（例えば、コレステロールアセタート）を含む。
【００４６】
１つの実施形態において、上記成分は、純粋又は実質的に純粋なステロール或いはそのアシル化誘導体又はアルコキシル化誘導体を含む場合がある。上記成分は、純粋又は実質的に純粋なステロールエステル誘導体、或いは、純粋又は実質的に純粋なアルコキシル化ステロール誘導体である場合があり、例えば、下記ステロールの１つのステロールエステル／アルコキシル化ステロール誘導体である場合がある：コレステロール、ラノステロール、シクロアルテノール、カンペステロール、シトステロール、スチグマステロール、アミリン又はアグノステロール。ステロール又はその誘導体をラノリンから得ることは必須ではない。例えば、ステロール又はステロール誘導体は上記の種子油或いは他の植物性供給源又は動物性供給源に由来する場合がある。
【００４７】
実質的に純粋（な）というのは、上記成分の少なくとも７０重量％が、好ましくは少なくとも８０重量％が、より好ましくは少なくとも９０重量％がステロール又はそのアシル化／アルコキシル化誘導体であること（但し、重量％は該成分の総重量に対する該ステロール／ステロール誘導体の百分率である）を意味する。
【００４８】
具体的には、本発明者らは、純粋及び実質的に純粋なステロールエステル、例えば、以下のステロール：コレステロール、ラノステロール、シクロアルテノール、カンペステロール、シトステロール、スチグマステロール、アミリン又はアグノステロールの１つのステロールエステル（及び特にステロールアセタート）を含む組成物が、汚損耐性被覆組成物における上記成分として使用されるとき、驚くべきことに、他の公知の汚損耐性組成物と比較して、優れた汚損遊離成績を有することを見出している。
【００４９】
上記成分がラノリンの修飾形態であるならば、上記成分は無水であることが好ましい。無水によって、本発明者らは、該ラノリンが、１重量％未満、０．５重量％未満又は０．２重量％未満の水を含有することを意味する。
【００５０】
本発明のすべての実施形態において、汚損耐性組成物における上記成分対ポリマーの重量比率は約１％〜３０％である場合があり、好ましくは１％〜１０％である場合がある。
【００５１】
本発明の被覆を調製するために使用される被覆組成物は、乾燥、硬化又は架橋したときに「エラストマー」を形成する１つ又はそれ以上のポリマーを含む場合がある。これらのポリマーは本明細書中では「エラストマー」として示される。
【００５２】
「エラストマー」によって、本発明者らは、乾燥可能、硬化可能又は架橋可能であるポリマーで、乾燥、硬化又は架橋したとき、ほとんどない可塑的流動、及び、引き伸ばす力からの迅速かつほぼ完全な回復を示すゴム様物質であるポリマーを意味する。室温（２５℃）で試験されるとき、乾燥、硬化又は架橋したポリマーは、２５％伸ばすことができ（歪み速度、３０ｍｍ／分）、かつ、２５％伸ばされ、５分間保持され、その後、解放された後においては、解放後５分以内にその元の長さの１０％以内に縮むことができる。伸び測定を、ＡＳＴＭ  Ｄ６３８−１０に従ってＺｗｉｃｋ引張り試験装置及びレーザー伸び計を使用して行うことができる。試験のための無負荷フィルムは、ＡＳＴＭ  Ｄ２３７０−９８のセクション８．２．２に示される手順によって準備される９０×１５×０．５ｍｍのサンプル寸法を有しなければならない。
【００５３】
すべての実施形態において、エラストマーは好ましくは、オルガノシロキサンポリマーの１つ又は混合物である。
【００５４】
オルガノシラン（これはときには、当分野ではオルガノシロキサン含有ポリマーとして示される）が、本発明の関連でのエラストマーである。
好ましくは、ポリオルガノシロキサンは、１つ又はそれ以上の、より好ましくは２つ又はそれ以上の反応性官能基（例えば、ヒドロキシル官能基、アルコキシ官能基、アセトキシ官能基、カルボキシル官能基、ヒドロシリル官能基、アミン官能基、エポキシ官能基、ビニル官能基又はオキシム官能基）を有する。
【００５５】
オルガノシロキサン含有ポリマーは、一般構造−［ＳｉＲ１Ｒ２−Ｏ］−の繰り返しユニット（式中、Ｒ１及びＲ２は独立して、水素、アルキル、アリール、アラルキル、及び、ビニル含有成分から選択される）を含む場合がある。好ましくは、Ｒ１及びＲ２は独立して、Ｃ１〜Ｃ６アルキルから選択されるアルキル、フェニル、Ｃ１〜Ｃ６アルキルフェニル、又は、Ｃ１〜Ｃ６アルキレンから選択される。
【００５６】
Ｒ１及びＲ２は独立して、メチル及びフェニルから選択される場合がある。代替において、オルガノシロキサン含有ポリマーは、Ｒ１及びＲ２がともにメチルであるポリマーである。
【００５７】
例えば、縮合硬化可能なポリジメチルシロキサン（これはジヒドロキシ官能性である）が使用され得る。これは、（ジブチルスズジラウラートにより触媒された）テトラエチルオルトシリケートにより架橋される。
【００５８】
好ましいポリマーが、骨格に炭素を実質的に含まないシロキサン基を含有する（例えば、ポリジメチルシロキサン）（この場合、炭素を実質的に含まないとは、１ｗｔ．％未満の炭素が存在することを意味する）。他の好適なポリマーが、国際公開第９９／３３９２７号に開示されるようなポリマー、特に、１２頁２３行〜３１行に開示されるポリマー、すなわち、オルガノヒドロゲンポリシロキサン（organohydrogenpolysiloxane）又はポリジオルガノシロキサンである。ポリシロキサンは、例えば、ジオルガノシロキサンユニットの、オルガノヒドロゲンシロキサンユニット及び／又は他のジオルガノシロキサンユニットとのコポリマー、或いは、オルガノヒドロゲンシロキサンユニット又はジオルガノシロキサンユニットのホモポリマーを含む場合がある。
【００５９】
ヒドロシリル化反応によって架橋され得るポリシロキサンもまた使用することができる。そのようなポリマーは「ヒドリドシリコーン（hydride silicone）」として公知であり、例えば、欧州特許出願公開第８７４０３２号において３頁に開示されており、すなわち、式Ｒ’−（ＳｉＯＲ’２）−ＳｉＲ’３のポリジオルガノシロキサンであり、但し、式において、それぞれのＲ’は独立して、炭化水素基又はフッ素化炭化水素基（この場合、分子あたり少なくとも２つのＲ’基が不飽和である）、又は、水素（この場合、分子あたり少なくとも２つのＲ’基が水素である）であり、かつ、ｍが、約１０〜１，５００の範囲における平均値を有する。上記式のポリジオルガノシロキサンに類似する環状ポリジオルガノシロキサンもまた用いられる場合がある。ヒドリドシリコーンは好ましくは、ヒドロゲンポリジメチルシロキサンである。
【００６０】
そのうえ、ポリオルガノシロキサンはまた、異なる粘性の２つ又はそれ以上のポリオルガノシロキサンを含む場合がある。
【００６１】
代替において、エラストマーは、国際公開第２００８１３２１９６号に記載されるようなポリマーである場合があり、この場合、このポリマーは、ＰＳ−（Ａ−ＰＯ−Ａ−ＰＳ）ｎの形態のポリオルガノシロキサンポリオキシアルキレンブロックコポリマーであり、但し、式において、ＰＳはポリオルガノシロキサンブロックを表し、ＰＯはポリオキシアルキレンブロックを表し、Ａは二価成分を表し、ｎは少なくとも１の値を有する。
【００６２】
ポリマーは、分子あたり２つ又は３つの反応基Ｘをポリオルガノシロキサンブロックに有しており、これらの反応基は触媒の存在下又は非存在下で自己縮合し、架橋する場合があり、必要な場合には、該Ｘ基との反応性を有する２つ又はそれ以上の基Ｙを含有する別のオルガノシリコン架橋剤と架橋させることができる。
【００６３】
好ましくは、ポリオルガノシロキサンポリマーは、被覆組成物の総重量に基づいて３０ｗｔ％〜９０ｗｔ％の量で存在する。
【００６４】
好ましくは、ポリマーは架橋可能である。架橋可能なポリマーのタイプに依存して、被覆組成物は架橋剤を必要とする場合がある。
【００６５】
エラストマーはまた、非エラストマーであると見なされる樹脂を含む場合があり、但し、これは、エラストマー樹脂対非エラストマー樹脂の相対的割合が、乾燥、硬化又は架橋したとき、エラストマー樹脂及び非エラストマー樹脂の乾燥、硬化又は架橋した混合物が、上記試験に従って「エラストマー」であるための要件を満たすような割合である場合においてである。
【００６６】
非エラストマー樹脂及びエラストマー樹脂の例には、アクリロニトリルブタジエンスチレン、アクリル、メタクリル、アセタート、フルオロプラスチック、ポリアクリロニトリル、ポリアミド、ポリアリールエーテルケトン、ポリブタジエン、ポリブチレン、ポリテレフタラート、ポリカプロラクトン、ポリクロロトリフルオロエチレン、ポリカルボナート、ポリケトン、ポリエステル、ポリエチレン、ポリエーテルエーテルケトン、ポリエーテルケトンケトン、ポリエーテルイミド、ポリエーテルスルホン、ポリイミド、ポリ乳酸、ポリプロピレン、ポリスチレン、ポリスルホン、ポリウレタン、ポリビニルアセタート、ポリビニルクロリド、ポリビニリデンクロリド、スチレン−アクリロニトリル、ポリイソプレン、ポリイソブチレン、ブチルゴム、ハロゲン化ブチルゴム、スチレン−ブタジエンゴム、ニトリルゴム、水素化ニトリルゴム、エチレン・プロピレンゴム、エチレン・プロピレン・ジエンゴム、オルガノポリシロキサン樹脂、フルオロシリコーン、フルオロエラストマー、ペルフルオロエラストマー、ポリエーテルブロックアミド、クロロスルホン化ポリエチレン又はエチレン−ビニルアセテート樹脂が含まれる。
【００６７】
被覆組成物はまた、フィラーを含む場合がある。
【００６８】
好適なフィラーの例が、硫酸バリウム、硫酸カルシウム、炭酸カルシウム、シリカ又はケイ酸塩（例えば、タルク、長石及び白土など）（熱分解法シリカ、ベントナイト及び他の粘土を含む）、及び、固体シリコーン樹脂（これは一般には、縮合した分岐ポリシロキサンである）、例えば、式ＳｉＯ４／２のＱユニットと、式Ｒｍ３ＳｉＯ１／２のＭユニットとを含むシリコーン樹脂（式中、Ｒｍ置換基は、１個〜６個の炭素原子を有するアルキル基から選択され、Ｍユニット対Ｑユニットの比率が０．４：１から１：１までの範囲である）などである。一部のフィラー（例えば、ヒュームドシリカなど）は、被覆組成物に対するチキソトロピー効果を有する場合がある。フィラーの割合は、被覆組成物の総重量に基づいて０〜２５ｗｔ％の範囲である場合がある。好ましくは、粘土が、被覆組成物の総重量に基づいて０〜１ｗｔ％の量で存在し、好ましくは、チキソトロープが、被覆組成物の総重量に基づいて０〜５ｗｔ％の量で存在する。
【００６９】
被覆組成物は顔料を含む場合がある。
【００７０】
顔料の例には、黒色酸化鉄、赤色酸化鉄、黄色酸化鉄、二酸化チタン、酸化亜鉛、カーボンブラック、グラファイト、赤色モリブデン酸塩、黄色モリブデン酸塩、硫化亜鉛、酸化アンチモン、スルホケイ酸ナトリウムアルミニウム、キナクリドン類、フタロシアニンブルー、フタロシアニングリーン、黒色酸化鉄、インダントロンブルー、酸化コバルトアルミニウム、カルバゾールジオキサジン、酸化クロム、イソインドリンオレンジ、ビス−アセトアセト−トリジオール（bis-acetoaceto-tolidiole）、ベンゾイミダゾロン、キナフタロンイエロー、イソインドリンイエロー、テトラクロロイソインドリノン及びキノフタロンイエロー、金属フレーク材料（例えば、アルミニウムフレーク）、或いは、他のいわゆるバリア顔料又は防食性顔料（例えば、亜鉛末又は亜鉛合金など）が含まれる。顔料の体積濃度が好ましくは、０．５％〜２５％の範囲である。顔料の割合は、被覆組成物の総重量に基づいて０〜２５ｗｔ％の範囲である場合がある。
【００７１】
エラストマーが架橋可能である場合、組成物は触媒を含む場合がある。
【００７２】
使用され得る触媒の例には、様々な金属（例えば、スズ、亜鉛、鉄、鉛、バリウム及びジルコニウムなど）のカルボン酸塩が含まれる。これらの塩は好ましくは、長鎖カルボン酸の塩であり、例えば、ジブチルスズジラウラート、ジブチルスズジオクトアート、ステアリン酸鉄、オクタン酸スズ（ＩＩ）及びオクタン酸鉛である。好適な触媒のさらなる例には、有機ビスマス化合物及び有機チタン化合物、並びに、オルガノホスファート、例えば、リン酸水素ビス（２−エチル−ヘキシル）などが含まれる。他の可能な触媒には、キレート（例えば、ジブチルスズアセトアセトナート）が含まれる。さらに、触媒は、酸基に対してα位にある炭素原子における少なくとも１個のハロゲン置換基、及び／又は、酸基に対してβ位にある炭素原子における少なくとも１個のハロゲン置換基を有するハロゲン化有機酸、或いは、そのような酸を縮合反応の条件のもとで形成するために加水分解可能である誘導体を含む場合がある。代替において、触媒は、下記の国際公開公報のいずれかに記載されるようなものである場合がある：
国際公開第２００７１２２３２５号、国際公開第２００８０５５９８５号、国際公開第２００９１０６７１７号、国際公開第２００９１０６７１８号、国際公開第２００９１０６７１９号、国際公開第２００９１０６７２０号、国際公開第２００９１０６７２１号、国際公開第２００９１０６７２２号、国際公開第２００９１０６７２３号、国際公開第２００９１０６７２４号、国際公開第２００９１０３８９４号、国際公開第２００９１１８３０７号、国際公開第２００９１３３０８４号、国際公開第２００９１３３０８５号、国際公開第２００９１５６６０８号及び国際公開第２００９１５６６０９号。
【００７３】
好ましくは、触媒が、被覆組成物の総重量に基づいて０．０５ｗｔ％〜４ｗｔ％の量で存在する。
【００７４】
エラストマーが架橋可能である場合、組成物は架橋剤を含む場合がある。
【００７５】
必要に応じて存在する架橋剤は、機能的シラン、並びに／或いは、アセトキシ基、アルコキシ基、アミド基、アルケノキシ基及びオキシム基のいずれかの１つ又はそれ以上、好ましくは、１つ又はそれ以上のオキシム基を含む架橋剤が可能である。そのような架橋剤の例が国際公開第９９／３３９２７号に示される。異なる架橋剤の混合物もまた使用することができる。
【００７６】
汚損耐性被覆組成物における使用のための好適な溶媒には、芳香族炭化水素、アルコール、ケトン、エステル、及び、上記の相互の混合物又は脂肪族炭化水素との混合物が含まれる。好ましい溶媒には、ケトン（例えば、メチルイソペンチルケトンなど）及び／又はキシレンが含まれる。
【００７７】
好ましい実施形態において、本発明の汚損耐性組成物は殺生物剤を含まない場合があり、又は、実質的に含まない場合がある。驚くべきことに、本発明者らは、殺生物剤を含まない本発明の汚損耐性組成物が、国際公開第０２／０７４８７０号に記載されるようなフルオロポリマーを含む商業的に主要な殺生物剤非含有の汚損耐性被覆組成物と比較して、優れた汚損防止性能を有することを見出している。
【００７８】
代替において、本発明の汚損耐性組成物は１つ又はそれ以上の殺生物剤を含む場合がある。
【００７９】
そのような殺生物剤は、海洋生物又は淡水生物のための無機系殺生物剤、有機金属系殺生物剤、金属有機系殺生物剤又は有機系殺生物剤の１つ又はそれ以上である場合がある。無機系殺生物剤の例には、銅塩、例えば、酸化銅、チオシアン酸銅、銅粉、炭酸銅、塩化銅、銅ニッケル合金など、及び、銀塩、例えば、塩化銀又は硝酸銀などが含まれる；有機金属系殺生物剤及び金属有機系殺生物剤には、亜鉛ピリチオン（２−ピリジンチオール−１−オキシドの亜鉛塩）、銅ピリチオン、ビス（Ｎ−シクロヘキシル−ジアゼニウムジオキシ）銅、亜鉛エチレン−ビス（ジチオカルバマート）（すなわち、ジネブ）、亜鉛ジメチルジチオカルバマート（ジラム）、及び、亜鉛塩と錯化されたマンガンエチレン−ビス（ジチオカルバマート）（すなわち、マンコゼブ）が含まれる；有機系殺生物剤には、ホルムアルデヒド、ドデシルグアニジン一塩酸塩、チアベンダゾール、Ｎ−トリハロメチルチオフタルイミド、トリハロメチルチオスルファミド、Ｎ−アリールマレイミド（例えば、Ｎ−（２，４，６−トリクロロフェニル）マレイミドなど）、３−（３，４−ジクロロフェニル）−１，１−ジメチルウレア（ジウロン）、２，３，５，６−テトラクロロ−４−（メチルスルホニル）ピリジン、２−メチルチオ−４−ブチルアミノ−６−シクロプロピルアミノ−ｓ−トリアジン、３−ベンゾ［ｂ］チエン−イル−５，６−ジヒドロ−１，４，２−オキサチアジン−４−オキシド、４，５−ジクロロ−２−（ｎ−オクチル）−３（２Ｈ）−イソチアゾロン、２，４，５，６−テトラクロロイソフタロニトリル、トリルフルアニド、ジクロフルアニド、ジヨードメチル−ｐ−トシルスルホン、カプシアシン（capsciacin）、Ｎ−シクロプロピル−Ｎ’−（１，１−ジメチルエチル）−６−（メチルチオ）−１，３，５−トリアジン−２，４−ジアミン、３−ヨード−２−プロピニルブチルカルバマート、メデトミジン、１，４−ジチアアントラキノン−２，３−ジカルボニトリル（ジチアノン）、ボラン系化合物（例えば、ピリジントリフェニルボランなど）、５位及び必要な場合には１位において置換される２−トリハロゲノメチル−３−ハロゲノ−４−シアノピロール誘導体（例えば、２−（ｐ−クロロフェニル）−３−シアノ−４−ブロモ−５−トリフルオロメチルピロール（トラロピリル）など）、及び、フラノン系化合物（例えば、３−ブチル−５−（ジブロモメチリデン）−２（５Ｈ）−フラノンなど）、並びに、それらの混合物、大環状ラクトン、例えば、アベルメクチン類（例えば、アベルメクチンＢ１、イベルメクチン、ドラメクチン、アバメクチン、アマメクチン及びセラメクチンなど）など、並びに、第四級アンモニウム塩、例えば、ジデシルジメチルアンモニウム塩化物及びアルキルジメチルベンジルアンモニウム塩化物などが含まれる。
【００８０】
汚損耐性組成物が殺生物剤を含むならば、本発明者らは、該殺生物剤が、（該殺生物剤が、乾燥、硬化又は架橋の前の被覆組成物に混合されたという意味で）、乾燥、硬化又は架橋した被覆層の本体の中に存在することを意味する。
【００８１】
必要な場合には、汚損耐性組成物は、汚損耐性効果を有することが公知である他の物質を含み、例えば、国際公開第０２／０７４８７０号に記載されるフッ素化されたアルキル含有又はアルコキシ含有のポリマー又はオリゴマーを含む。
【００８２】
被覆組成物は好ましくは、固形物含有量（これは被覆組成物における不揮発性物質の重量百分率として定義される）が３５ｗｔ％であり、より好ましくは少なくとも５０ｗｔ％であり、一層より好ましくは少なくとも７０ｗｔ％である。固形物含有量は、８０ｗｔ％にまで、９０ｗｔ％にまで、９５ｗｔ％にまで、好ましくは１００ｗｔ％にまで及ぶことができる。固形物含有量はＡＳＴＭ法Ｄ２６９７に従って求められる場合がある。
【００８３】
被覆組成物は、通常の技術によって、例えば、ブラシ、ローラー又はスプレー（エアーレス型及び従来型）などによって適用することができる。基体への適切な接着を達成するためには、下塗りされた基体に汚損耐性被覆組成物を適用することが好ましい。
【００８４】
下塗り剤は、従来的な下塗り剤／シーラー被覆システムのどれもが可能である。良好な結果が、アクリルシロキシ官能ポリマー、溶媒、チオキソトープ剤、フィラー及び必要な場合には水分スカベンジャーを含む下塗り剤を使用したとき、特に接着に関して見出された。そのような下塗り剤が国際公開第９９／３３９２７号に開示される。本発明による被覆組成物を、経年変化した汚損防止被覆層を含有する基体に適用することもまた可能である。本発明による被覆組成物がそのような経年変化した層に適用される前には、この古い層が、どのような汚損であれ、汚損を除くために高圧水洗浄によって清浄化される。国際公開第９９／３３９２７号に開示される下塗り剤を、経年変化した被覆層と、本発明による被覆組成物との間におけるタイコートとして使用することができる。被覆の乾燥、硬化又は架橋を行った後で、被覆は直ちに浸けることができ、汚損防止及び汚損遊離による即座の保護をもたらす。上記で示されたように、本発明による被覆組成物は、非常に良好な汚損耐性特性及び汚損遊離特性を有する。このことが、これらの被覆組成物を、海洋用途及び養殖用途のための汚損防止被覆、非汚損性被覆又は汚損耐性被覆としての使用のために非常に好適にしている。そのような被覆は、水に浸かる動的構造物及び静的構造物の両方のために使用することができ、例えば、船舶＆ボートの船体、ブイ、掘削プラットフォーム、石油生産リグ、浮体式生産貯蔵積出船（ＦＰＳＯ）、浮体式貯蔵再ガス化設備（ＦＳＲＵ）、発電所における冷却水取水口、漁網又は魚ケージ、及び、パイプなどのために使用することができる。
【００８５】
そのような被覆は、これらの構造体のために使用されるどのような基体の表面にも、例えば、金属、コンクリート、木材又は繊維強化樹脂などの表面に適用することができる。
【００８６】
１つの実施形態において、本発明は、本明細書中に記載されるような汚損耐性被覆組成物により被覆される基体又は構造体に関する。
【００８７】
本発明のさらなる実施形態が、本明細書中に記載され、また、主張される汚損耐性組成物を基体に適用し、その後、その基体を水域環境に置くことによって基体の汚損を水域環境において阻止するための方法に対するものである。
【００８８】
本発明のさらなる実施形態が、基体における汚損を水域環境において阻止するための、本明細書中に記載され、また、主張される汚損耐性組成物の使用に対するものである。
【実施例】
【００８９】
本発明が、下記の実施例を参照することにより説明される。
実施例１〜５
７つの異なる被覆組成物を、表１に示される成分を混合することによって調製した。
【００９０】
【表１】
0005860536.tif 000002
【００９１】
表１
＊比較例
（１）Ｅ１０−Ｈ（Ｓｏｌｖａｙ  Ｓｏｌｅｘｉｓ）（商標）
（２）アセチル化ラノリン標準物（ＮＫ  Ｃｈｅｍｉｃａｌｓ）（商標）
（３）無水ラノリンＴＧ（ＮＫ  Ｃｈｅｍｉｃａｌｓ）（商標）
（４）Ｆｌｕｉｌａｎ（Ｃｒｏｄａ）。このラノリンオイルの粘度は、Ｓｈｅｅｎ  ｖｉｓｃｏｍａｓｔｅｒコーン・プレート型粘度計を使用して２５℃で２６ポアズである。
（５）Ａｒｇｏｗａｘ（Ｃｒｏｄａ）（商標）
（６）コレステロール（Ｓｉｇｍａ−Ａｌｄｒｉｃｈ）（商標）
（７）コレステロールアセタート（Ｓｉｇｍａ−Ａｌｄｒｉｃｈ）（商標）
（８）３−０２１３ポリマー（Ｄｏｗ  Ｃｏｒｎｉｎｇ）（商標）
（９）Ａｅｒｏｓｉｌ  Ｒ９７２（Ｅｖｏｎｉｋ）（商標）
（１０）Ｍｏｌｓｉｖ  ５Ａ（ＯＭＹＡ）（商標）
（１１）Ｔｉｏｘｉｄｅ  ＴＲ９２（Ｈｕｎｔｓｍａｎ）（商標）
（１２）Ｂａｙｆｅｒｒｏｘ  ３１８Ｍ（Ｌａｎｘｅｓｓ）（商標）
【００９２】
汚損遊離試験（１）
実施例の被覆組成物を、好適なアンダーコート剤により下塗りされたガラス基体にブラシによって塗布した。被覆された基体を、海洋汚損生物が成育し得る環境に浸けた。７日の期間の後、汚損された基体をフロータンクに置いた。タンクにおける水流の速度を０ノットから１９ノットにまで徐々に増大させた。被覆された基体の汚損範囲の程度を記録した。
【００９３】
【表２】
0005860536.tif 000003
【００９４】
すべての場合において、流れ速度が増大するにつれ、汚損耐性組成物に関しては予想されるように、汚損範囲の程度が低下した。
【００９５】
フルオロポリマーを含む比較用の汚損耐性実施例を選んだ。これは、この実施例が、他の公知の組成物と比較して、優れた汚損耐性特性を有する汚損耐性組成物であると国際公開第０２／０７４８７０号に記載されるからである。
【００９６】
これらの結果は、アセチル化ラノリン及びラノリンオイルを含む組成物（実施例２及び実施例４）が、非修飾ラノリン、ラノリンワックス又はフルオロポリマーを含む組成物と比較されたとき、すべての流れ速度において、優れた汚損耐性を有することを示す。
【００９７】
汚損遊離試験（２）
実施例１及び実施例２の被覆組成物を、Ｈａｒｔｌｅｐｏｏｌ  Ｍａｒｉｎａ（英国）に位置する好適にアンダーコート処理された船の船体にローラーによって塗布した。このマリーナは、海草、スライム、硬体動物及び軟体動物によるその汚損のために知られている。１０ヶ月後、船を検査した。実施例２により被覆された領域について認められる汚損の程度は、実施例１により被覆される領域よりも小さかった。
【００９８】
【表３】
0005860536.tif 000004
【００９９】
これらの結果は、アセチル化ラノリンを含む組成物が、現役の遊覧船に塗布されたとき、非常に良好な汚損遊離成績を有することを示す。アセチル化ラノリンを含む組成物は、フルオロポリマーを含む屈指の商用組成物（標準物）よりも良好な全体的な総合汚損耐性成績を有する。
【０１００】
汚損遊離試験（３）
実施例の被覆組成物を、好適なアンダーコート剤により下塗りされた木材基体にブラシによって塗布した。被覆された基体を、海洋性汚損（スライム、海草、軟体動物及び硬体動物による汚損）が生じることが知られている２つの海洋環境において浸けた（Ｂｕｒｎｈａｍ−ｕｐｏｎ−Ｃｒｏｕｃｈ（英国）及びＣｈａｎｇｉ（シンガポール））。被覆された基体を定期的に評価し、汚損範囲の程度を記録した。
【０１０１】
【表４】
0005860536.tif 000005
【０１０２】
【表５】
0005860536.tif 000006
【０１０３】
両方の場所において、数ヶ月後、３つのすべての被覆が、良好な汚損耐性を示した。結果は、被覆が、アセチル化されたステロールを含む成分を含有したとき（実施例１及び実施例７）、特に優れた汚損耐性を示す。
以下に本願発明の態様を示す。
［１］
エラストマーと、ステロール及び／又はステロール誘導体を含む成分とを含む汚損耐性組成物であって、前記成分が、アシル化ラノリン、アルコキシル化ラノリン、ラノリンオイル、或いは、少なくとも２０重量％の１つ若しくはそれ以上のステロール、少なくとも２０重量％の１つ若しくはそれ以上のＣ１〜Ｃ１２ステロールエステル、又は、少なくとも２０重量％のアルコキシル化ステロールを含む組成物（但し、重量％は前記成分の総重量に対する前記ステロール又はステロール誘導体の百分率である）から選択される汚損耐性組成物。
［２］
前記１つ若しくはそれ以上のステロールエステルが１つ若しくはそれ以上のＣ１〜Ｃ５アシル化ステロールエステルであり、例えば、１つ若しくはそれ以上のアセチル化ステロールエステルである、上記［１］に記載の汚損耐性組成物。
［３］
前記成分が、少なくとも５０重量％の１つ若しくはそれ以上のステロール、少なくとも５０重量％の１つ若しくはそれ以上のＣ１〜Ｃ１２ステロールエステル、又は、少なくとも５０重量％のアルコキシル化ステロールを含み、但し、重量％は前記成分の総重量に対する前記ステロール又はステロール誘導体の百分率である、上記［１］又は［２］に記載の汚損耐性組成物。
［４］
前記アシル化ラノリンがＣ１〜Ｃ１２アシル化ラノリンであり、例えば、アセチル化ラノリンである、上記［１］に記載の汚損耐性組成物。
［５］
前記ステロール及びステロール誘導体が、コレステロール、ラノステロール、アグノステロール、シクロアルテノール、カンペステロール、シトステロール、スチグマステロール、アミリン及びジヒドロラネステロール（dihydrolanesterol）並びに／又はそれらのアルコキシル化誘導体の１つ又はそれ以上を含む、上記［１］から［４］のいずれかに記載の汚損耐性組成物。
［６］
前記エラストマーに対する前記成分の重量比が約１％〜３０％である、上記［１］から［５］のいずれか一項に記載の汚損耐性組成物。
［７］
前記エラストマーがオルガノシロキサンポリマーの１つ又は混合物である、上記［１］から［６］のいずれか一項に記載の汚損耐性組成物。
［８］
前記エラストマーが、一般構造−［ＳｉＲ１Ｒ２−Ｏ］−の繰り返し単位（但し、式中、Ｒ１及びＲ２は独立して、水素、アルキル、アリール、アラルキル及びビニル基から選択される）を含むポリマーである、上記［１］から［７］のいずれか一項に記載の汚損耐性組成物。
［９］
Ｒ１及びＲ２が独立して、メチル及びフェニルから選択され、好ましくは、Ｒ１及びＲ２がメチルである、上記［８］に記載の汚損耐性組成物。
［１０］
上記［１］から［９］のいずれか一項に記載される汚損耐性組成物を基体に適用し、その後、前記基体を水域環境に置くことによって基体の汚損を水域環境において阻止するための方法。
［１１］
基体表面の汚損を水域環境において阻止するための、上記［１］から［９］のいずれか一項に規定されるような汚損耐性組成物の使用。
［１２］
上記［１］から［９］のいずれかに規定されるような汚損耐性組成物により被覆される基体。
【図面の簡単な説明】
【０１０４】
【図１】図１はステロール及びステロール誘導体の骨格炭素構造である。
【図１】
0005860536.tif 000007